(57)【特許請求の範囲】
【請求項１】
アクリロイルオキシエチルイソシアネートと、
質量基準で０．０１〜１０ｐｐｍのトリエチルアミン塩酸塩とを含有する組成物であって、
前記組成物が、アクリロイルオキシエチルイソシアネートと、質量基準で１０ｐｐｍ超のトリエチルアミン塩酸塩とを含む混合物を、蒸留法により精製して製造されたものであり、
前記混合物が、アクリル酸とホスゲンを反応させて３−クロロプロピオニルクロリドを生成し、エタノールアミンと塩酸との反応物と、３−クロロプロピオニルクロリドとを反応させて下記式（３）で示される化合物を生成し、前記式（３）で示される化合物をホスゲンと反応させて、下記式（４）で示される化合物を生成し、前記式（４）で示される化合物を、トリエチルアミンの存在下で脱塩化水素する方法により製造されたものであることを特徴とする、組成物。
【化１】
0006529156.tif 000016
【請求項２】
メタクリロイルオキシエチルイソシアネートと、
質量基準で０．０１〜１０ｐｐｍのトリエチルアミン塩酸塩とを含有する組成物であって、
前記組成物が、メタクリロイルオキシエチルイソシアネートと、質量基準で１０ｐｐｍ超のトリエチルアミン塩酸塩とを含む混合物を、蒸留法により精製して製造されたものであり、
前記混合物が、メタクリル酸とホスゲンを反応させてメタクリロイルクロリドを生成し、エタノールアミンと塩酸との反応物と、メタクリロイルクロリドとを反応させて下記式（６）で示される化合物を生成し、前記式（６）で示される化合物をホスゲンと反応させた後、トリエチルアミン塩酸塩を添加して混合する方法により製造されたものであることを特徴とする、組成物。
【化２】
0006529156.tif 000017
【請求項３】
質量基準で０．１ｐｐｍ以上のトリエチルアミン塩酸塩を含有する請求項１または請求項２に記載の組成物。
【請求項４】
前記蒸留法において、初留分の除去量を調節されたものである請求項１または請求項２に記載の組成物。
【請求項５】
前記初留分の除去量が４％以上である請求項４に記載の組成物。
【請求項６】
アクリロイルオキシエチルイソシアネートと、質量基準で１０ｐｐｍ超のトリエチルアミン塩酸塩とを含む混合物を製造する工程であって、アクリル酸とホスゲンを反応させて３−クロロプロピオニルクロリドを生成し、エタノールアミンと塩酸との反応物と、３−クロロプロピオニルクロリドとを反応させて下記式（３）で示される化合物を生成し、前記式（３）で示される化合物をホスゲンと反応させて、下記一般式（４）で示される化合物を生成し、前記式（４）で示される化合物を、トリエチルアミンの存在下で脱塩化水素して、前記混合物を得る工程と、
前記混合物を蒸留法により精製して、前記トリエチルアミン塩酸塩の含有量が質量基準で０．０１〜１０ｐｐｍである組成物とする精製工程と、を含むことを特徴とする、組成物の製造方法。
【化３】
0006529156.tif 000018
【請求項７】
メタクリロイルオキシエチルイソシアネートと、質量基準で１０ｐｐｍ超のトリエチルアミン塩酸塩とを含む混合物を製造する工程であって、メタクリル酸とホスゲンを反応させてメタクリロイルクロリドを生成し、エタノールアミンと塩酸との反応物と、メタクリロイルクロリドとを反応させて下記式（６）で示される化合物を生成し、前記式（６）で示される化合物をホスゲンと反応させた後、トリエチルアミン塩酸塩を添加して、前記混合物を得る工程と、
前記混合物を蒸留法により精製して、前記トリエチルアミン塩酸塩の含有量が質量基準で０．０１〜１０ｐｐｍである組成物とする精製工程と、を含むことを特徴とする、組成物の製造方法。
【化４】
0006529156.tif 000019
【請求項８】
前記精製工程を行うことにより、前記トリエチルアミン塩酸塩の含有量が質量基準で０．１ｐｐｍ以上である組成物とする請求項６または請求項７に記載の組成物の製造方法。
【請求項９】
請求項１〜請求項５のいずれか一項に記載の組成物と、活性水素を有する化合物とを混合し、前記組成物に含まれる不飽和イソシアネート化合物と前記活性水素を有する化合物とを反応させて不飽和化合物を得る工程を含むことを特徴とする不飽和化合物の製造方法。
【請求項１０】
前記活性水素を有する化合物が、ポリオール、ポリチオール、ポリアミンまたはポリカルボン酸である請求項９に記載の不飽和化合物の製造方法。
【請求項１１】
前記不飽和化合物が、不飽和ウレタン化合物、不飽和チオウレタン化合物、不飽和ウレア化合物、または不飽和アミド化合物である請求項９または請求項１０に記載の不飽和化合物の製造方法。
【発明の詳細な説明】
【技術分野】
【０００１】
本発明は、不飽和イソシアネート化合物を含有する組成物、組成物の製造方法、不飽和化合物および不飽和化合物の製造方法に関する。
【背景技術】
【０００２】
従来、不飽和イソシアネート化合物と、活性水素を有する化合物とを反応させて、不飽和ウレタン化合物、不飽和チオウレタン化合物、不飽和ウレア化合物、不飽和アミド化合物などの不飽和化合物を製造している。このようにして製造された不飽和化合物は、様々な用途に用いられている。
【０００３】
例えば、不飽和イソシアネート化合物であるメタクリロイルオキシエチルイソシアネート（以下、ＭＯＩともいう。）と、水酸基を有する化合物であるポリアルキレングリコールとを反応させて製造した不飽和ウレタン化合物がある。この不飽和ウレタン化合物は、コンタクトレンズの材料（例えば、特許文献１参照。）、高分子固体電解質の固体溶媒の材料（例えば、特許文献２参照。）、生物学的材料を固定化する材料（例えば、特許文献３および特許文献４参照。）として用いることが提案されている。
【０００４】
また、特許文献５には、ＭＯＩと、分子両末端にアミノ基を有するオルガノポリシロキサンとを反応させて得られる不飽和ウレア化合物が記載されている。特許文献５には、この不飽和ウレア化合物を、放射線硬化性接着性オルガノポリシロキサン組成物の材料として用いることが記載されている。
特許文献６には、ダイマージオールとポリイソシアネートとを反応させて得た生成物に、ＭＯＩなどの不飽和イソシアネート化合物を反応させて合成したウレタンアクリレートが記載されている。また、特許文献６には、このウレタンアクリレートを含む硬化性組成物が記載されている。
【０００５】
不飽和化合物の材料として用いられる不飽和イソシアネート化合物としては、ＭＯＩの他に、アクリロイルオキシエチルイソシアネート（以下、ＡＯＩともいう。）、メタクリロイルイソシアネート（以下、ＭＡＩともいう。）などがある。ＭＯＩ、ＡＯＩ、ＭＡＩは、工業的に製造され、市販されており、入手が容易である。
ＭＯＩは、イソプロペニルオキサゾリンまたは２−アミノエチルメタクリレート塩酸塩と、ホスゲンとの反応により合成されている。ＡＯＩは、２−ビニルオキサゾリンまたは２−アミノエチルアクリレート塩酸塩と、ホスゲンとの反応により合成されている。ＭＡＩは、メタクリル酸アミドとオキザリルクロライドとの反応により合成されている。
【０００６】
上記のように合成された不飽和イソシアネート化合物には、副生物、触媒残渣等の不純物が含まれる。そのため、不飽和イソシアネート化合物を合成した後に、不純物を除いて純度を上げる操作が一般的に行われている（例えば、特許文献７および特許文献８参照。）。
【０００７】
また、合成された不飽和イソシアネート化合物について、従来、様々な方法を用いて品質の良否を判定している。具体的には、濁りの有無や色相など、不飽和イソシアネート化合物の外観を確認する方法、ガスクロマトグラフィーを用いて不飽和イソシアネート化合物の純度を確認する方法、電位差滴定により不飽和イソシアネート化合物中の加水分解性塩素含有量を確認する方法、ゲルパーミエーションクロマトグラフィー（ＧＰＣ）を用いて不飽和イソシアネート化合物中の溶解性不純物を確認する方法（例えば、特許文献９参照。）等がある。
【０００８】
一般に、不飽和イソシアネート化合物には、これを安定して輸送・保管するために、重合防止剤が添加されている。重合防止剤としては、ハイドロキノン等が用いられ、数十〜数百ｐｐｍの濃度で添加されている。例えば、特許文献６には、不飽和イソシアネート化合物を用いて、不飽和ウレタン化合物を合成する際に、重合防止剤を全重量成分１００重量部に対して０．０１〜１０重量部添加することが記載されている。
【０００９】
また、特許文献６には、不飽和イソシアネート化合物を原料として不飽和化合物を製造する際に用いられる重合防止剤として、トリエチルアミン塩酸塩が記載されている。
しかしながら、トリエチルアミン塩酸塩などの三級アミン塩酸塩は、不飽和イソシアネート化合物に対する溶解度が低い。このため、重合防止剤として三級アミン塩酸塩を用いた場合、不飽和イソシアネート化合物が低温になると、析出して沈殿したり、不飽和イソシアネート化合物が白濁したりしやすかった。このため、三級アミン塩酸塩は、不飽和イソシアネート化合物の重合防止剤として、一般的に使用されているものではなかった。
【先行技術文献】
【特許文献】
【００１０】
【特許文献１】特開平６−３２２０５１号公報
【特許文献２】特開平６−１８７８２２号公報
【特許文献３】特開昭６０−２３４５８２号公報
【特許文献４】特開昭６０−２３４５８３号公報
【特許文献５】特開平６−１８４２５６号公報
【特許文献６】国際公開第２０１１／０７４５０３号
【特許文献７】特許第４２７３５３１号公報
【特許文献８】特許第４８２３５４６号公報
【特許文献９】特開２００７−８８２８号公報
【非特許文献】
【００１１】
【非特許文献１】ＣＭＣテクニカルライブラリー「高分子の劣化機構と安定化技術」                    ＣＭＣ出版（２００５／０４発売）１６８頁  図５
【発明の概要】
【発明が解決しようとする課題】
【００１２】
従来の不飽和イソシアネート化合物は、従来の判定方法では品質に大きな差が見られなくても、保管中および／または輸送中に予期せぬ粘度上昇やゲル化が生じる場合があった。また、従来の不飽和イソシアネート化合物は、従来の判定方法では品質に大きな差が見られなくても、これを用いて不飽和化合物を製造した場合、製造中に急激に反応生成物の粘度が上昇したり、ゲル化したりする場合があった。
【００１３】
不飽和イソシアネート化合物の保管中および輸送中の粘度上昇やゲル化を防止して、保管時の安定性を向上させるためには、不飽和イソシアネート化合物に、十分に重合防止剤を添加しておけばよい。また、不飽和イソシアネート化合物に十分に重合防止剤を添加することで、これを原料として不飽和化合物を製造する際の安定性（以下、「利用時の安定性」という場合がある。）を向上させることができ、製造中の反応生成物の粘度が急激に上昇したり、ゲル化したりすることを抑制できる。
しかし、不飽和イソシアネート化合物に多くの重合防止剤を添加すると、これを原料として不飽和化合物を製造した場合に、不飽和化合物とともに、重合防止剤に起因する着色成分が生成されやすくなる（例えば、非特許文献１参照）。このため、製造した不飽和化合物が、着色されてしまう場合があった。
【００１４】
本発明は、上記事情に鑑みてなされたものであり、不飽和化合物を製造する際に着色成分を生成する重合防止剤の添加量を削減できる、保管時の安定性および利用時の安定性に優れる組成物およびその製造方法を提供することを課題とする。
また、本発明は、上記の組成物を原料として用いた、製造中にゲル化しにくい不飽和化合物およびその製造方法を提供することを課題とする。
【課題を解決するための手段】
【００１５】
トリエチルアミン塩酸塩は、重合防止剤としての機能を有することが知られている。しかも、トリエチルアミン塩酸塩は、不飽和イソシアネート化合物とともに不飽和化合物の原料中に含まれていても、不飽和化合物を製造する場合に着色成分を生成しない。さらに、トリエチルアミン塩酸塩は、不飽和イソシアネート化合物の合成過程において副生させることができる。そこで、本発明者らは、トリエチルアミン塩酸塩を用いて、不飽和イソシアネート化合物に添加する、不飽和化合物を製造する際に着色成分を生成する重合防止剤の量を削減することを検討した。
【００１６】
本発明者らは、不飽和イソシアネート化合物の合成過程においてトリエチルアミン塩酸塩を副生させた後、蒸留法により初留分の除去量を調節して精製することにより、残存するトリエチルアミン塩酸塩の含有量を調節した。そして、トリエチルアミン塩酸塩の含有量と、不飽和イソシアネート化合物の保管時の安定性との関係を調べた。その結果、重合防止剤としての機能を有しているトリエチルアミン塩酸塩の含有量が少ない程、不飽和イソシアネート化合物がゲル化しにくいという、常識的に想定されるのとは異なる結果が得られた。
【００１７】
この結果から、不飽和イソシアネート化合物の保管時の安定性を劣化させる原因は、トリエチルアミン塩酸塩ではなく、蒸留法により精製することでトリエチルアミン塩酸塩とともに初留分として除去される詳細不明の不純物であると推定できる。そこで、本発明者らは、蒸留法によって精製した不飽和イソシアネート化合物中のトリエチルアミン塩酸塩の含有量は、保管時の安定性を劣化させる詳細不明の不純物の含有量の指標として用いることが可能であると考えた。
【００１８】
さらに、本発明者は、鋭意検討し、不飽和イソシアネート化合物中の詳細不明の不純物の含有量の指標として、トリエチルアミン塩酸塩の含有量を用いる場合には、トリエチルアミン塩酸塩の由来は問われないことを確認した。すなわち、上記の指標として用いるトリエチルアミン塩酸塩は、不飽和イソシアネート化合物の合成過程において副生したものであってもよいし、不飽和イソシアネート化合物の精製前に添加したものであってもよいことを見出した。
【００１９】
そして、本発明者は、不飽和イソシアネート化合物中に混在している三級アミン塩酸塩が０．０１〜１０ｐｐｍとなるように、蒸留法により初留分の除去量を調節して精製することで、保管時の安定性の劣化に関わる詳細不明の不純物が十分に除去された組成物が得られることを見出した。さらに、上記の詳細不明の不純物が十分に除去された組成物は、保管時の安定性だけでなく利用時の安定性も優れていることを確認し、本発明を完成するに至った。
【００２０】
なお、上記の詳細不明の不純物が十分に除去された組成物に、トリエチルアミン塩酸塩を添加して、組成物中のトリエチルアミン塩酸塩の含有量が１０ｐｐｍ以上となるようにしても、保管時の安定性および利用時の安定性が劣化することはない。また、トリエチルアミン塩酸塩は、析出しなければ不飽和イソシアネート化合物中に含まれていても除去する必要はない。このため、従来、副生したトリエチルアミン塩酸塩を不飽和イソシアネート化合物中から除去する場合には、析出物を濾過法により取り除く方法が用いられていた。合成過程においてトリエチルアミン塩酸塩を副生させて、濾過法により取り除いた場合、濾過後の不飽和イソシアネート化合物中に残存するトリエチルアミン塩酸塩の含有量は、１００〜３００ｐｐｍとなり、１０ｐｐｍ以下の濃度になることはない。
また、従来、副生したトリエチルアミン塩酸塩を除去する場合には、１０ｐｐｍ以下の濃度にする必要がないため、トリエチルアミン塩酸塩を１０ｐｐｍ以下にするための蒸留を行うことはなかった。なお、本発明における「ｐｐｍ」は質量基準である。
本発明は、上記知見に基づくものであり、以下の態様を有する。
【００２１】
［１］不飽和イソシアネート化合物と、質量基準で０．０１〜１０ｐｐｍの三級アミン塩酸塩とを含有することを特徴とする、組成物。
［２］質量基準で０．１ｐｐｍ以上の三級アミン塩酸塩を含有する［１］に記載の組成物。
［３］前記不飽和イソシアネート化合物が、アクリロイルオキシエチルイソシアネートまたはメタクリロイルオキシエチルイソシアネートである［１］または［２］に記載の組成物。
［４］前記三級アミン塩酸塩が、トリエチルアミン塩酸塩である［１］〜［３］のいずれかに記載の組成物。
【００２２】
［５］不飽和イソシアネート化合物と、質量基準で１０ｐｐｍ超の三級アミン塩酸塩とを含む混合物を製造する工程と、前記混合物を精製して、前記三級アミン塩酸塩の含有量が質量基準で０．０１〜１０ｐｐｍである組成物とする精製工程を含むことを特徴とする、組成物の製造方法。
［６］前記精製工程を行うことにより、前記三級アミン塩酸塩の含有量が質量基準で０．１ｐｐｍ以上である組成物とする［５］に記載の組成物の製造方法。
［７］前記混合物を製造する工程が、前記不飽和イソシアネート化合物を合成するとともに前記三級アミン塩酸塩が副生される工程を有する［５］または［６］に記載の組成物の製造方法。
［８］前記混合物を製造する工程が、前記不飽和イソシアネート化合物と、前記三級アミン塩酸塩とを混合する工程を有する［５］〜［７］のいずれかに記載の組成物の製造方法。
［９］前記不飽和イソシアネート化合物が、アクリロイルオキシエチルイソシアネートまたはメタクリロイルオキシエチルイソシアネートである［５］〜［８］のいずれかに記載の組成物の製造方法。
［１０］前記三級アミン塩酸塩が、トリエチルアミン塩酸塩である［５］〜［９］のいずれかに記載の組成物の製造方法。
［１１］前記精製工程において、前記混合物を蒸留法により精製する［５］〜［１０］のいずれかに記載の組成物の製造方法。
【００２３】
［１２］不飽和イソシアネート化合物と、質量基準で１０ｐｐｍ超の三級アミン塩酸塩とを含む混合物を、蒸留法により精製して製造されたものであり、前記三級アミン塩酸塩の含有量が０．０１〜１０ｐｐｍであることを特徴とする、組成物。
［１３］前記蒸留法において、初留分の除去量を調節されたものである［１２］に記載の組成物。
［１４］前記初留分の除去量が４％以上である［１２］または［１３］に記載の組成物。
【００２４】
［１５］［１］〜［４］［１２］〜［１４］のいずれかに記載の組成物と、活性水素を有する化合物とを混合し、前記組成物に含まれる不飽和イソシアネート化合物と前記活性水素を有する化合物とを反応させて不飽和化合物を得る工程を含むことを特徴とする不飽和化合物の製造方法。
［１６］前記活性水素を有する化合物が、ポリオール、ポリチオール、ポリアミンまたはポリカルボン酸である［１５］に記載の不飽和化合物の製造方法。
［１７］前記不飽和化合物が、不飽和ウレタン化合物、不飽和チオウレタン化合物、不飽和ウレア化合物、または不飽和アミド化合物である［１５］または［１６］に記載の不飽和化合物の製造方法。
【００２５】
［１８］［１５］〜［１７］のいずれかに記載の不飽和化合物の製造方法を用いて製造された不飽和化合物。
［１９］前記不飽和化合物が、不飽和ウレタン化合物、不飽和チオウレタン化合物、不飽和ウレア化合物、または不飽和アミド化合物である［１８］に記載の不飽和化合物。
【発明の効果】
【００２６】
本発明の組成物は、不飽和イソシアネート化合物と、０．０１〜１０ｐｐｍの三級アミン塩酸塩とを含有するものであるため、保管中および輸送中の組成物の予期せぬ粘度上昇やゲル化が生じにくく保管時の安定性に優れている。しかも、本発明の組成物は、これを用いて不飽和化合物を製造した場合に製造中に生じる反応生成物の急激な粘度上昇やゲル化が生じにくく、利用時の安定性に優れている。
本発明の組成物は、保管時の安定性および利用時の安定性に優れるため、不飽和化合物を製造する際に着色成分を生成する重合防止剤を大量に含む必要はない。よって、本発明の組成物を用いて製造した不飽和化合物が、重合防止剤に起因する着色成分によって着色されることを防止できる。
【００２７】
本発明の組成物の製造方法は、不飽和イソシアネート化合物と、１０ｐｐｍ超の三級アミン塩酸塩とを含む混合物を製造する工程と、前記混合物を精製して、前記三級アミン塩酸塩の含有量が０．０１〜１０ｐｐｍである組成物とする精製工程を含む。したがって、混合物中に含まれる保管時の安定性および利用時の安定性を劣化させる詳細不明の不純物は、精製工程において、過剰な三級アミン塩酸塩とともに十分に除去される。その結果、上記の詳細不明の不純物が少なく、保管時の安定性および利用時の安定性に優れる本発明の組成物が得られる。
【００２８】
本発明の不飽和化合物の製造方法は、本発明の組成物と、活性水素を有する化合物とを混合し、組成物に含まれる不飽和イソシアネート化合物と活性水素を有する化合物とを反応させて不飽和化合物を得る工程を含む。よって、製造中に反応生成物の急激な粘度上昇やゲル化が生じにくく、優れた生産性が得られる。
また、本発明の不飽和化合物は、本発明の不飽和化合物の製造方法を用いて製造されたものであるので、製造中に反応生成物の急激な粘度上昇やゲル化が生じにくい。
【発明を実施するための形態】
【００２９】
「組成物」
本実施形態の組成物は、不飽和イソシアネート化合物と、０．０１〜１０ｐｐｍの三級アミン塩酸塩とを含有する。本実施形態の組成物は、不飽和イソシアネート化合物と、１０ｐｐｍ超の三級アミン塩酸塩とを含む混合物を、蒸留法により精製して製造されたものであることが好ましい。本発明において、混合物は精製前の組成物を意味する。
本発明において、不飽和イソシアネート化合物は、分子内にエチレン性不飽和結合とイソシアナト基の両方を含む化合物であることを意味する。不飽和イソシアネート化合物の有するエチレン性不飽和結合は、１つであってもよいし２つ以上であってもよい。不飽和イソシアネート化合物の有するイソシアナト基は、１つであってもよいし２つ以上であってもよい。
【００３０】
組成物に含まれる不飽和イソシアネート化合物の具体例としては、例えば、（メタ）アクリロイルオキシアルキルイソシアネート、（メタ）アクリロイルイソシアネート、水酸基を含む（メタ）アクリレート（例えば２−ヒドロキシエチルメタクリレート）とジイソシアネート化合物とのアダクト、特に二つのイソシアナト基の反応性の異なる２，４−トリレンジイソシアネートやイソホロンジイソシアネートとの１：１アダクト等が挙げられる。
（メタ）アクリロイルオキシアルキルイソシアネートとしては、例えば２−（メタ）アクリロイルオキシエチルイソシアネート、２−（メタ）アクリロイルオキシプロピルイソシアネート、４−（メタ）アクリロイルオキシブチルイソシアネート化合物、６−（メタ）アクリロイルオキシヘキシルイソシアネート等が挙げられる。
【００３１】
これらの不飽和イソシアネート化合物の中でも、反応の選択性の点から、分子内に（メタ）アクリロイル基およびイソシアナト基を含む化合物が好ましく、（メタ）アクリロイルオキシアルキルイソシアネートまたは（メタ）アクリロイルイソシアネートがより好ましく、（メタ）アクリロイルオキシアルキルイソシアネートがさらに好ましい。
（メタ）アクリロイルオキシアルキルイソシアネートにおけるアルキル基は、反応の選択性の点から、置換基を有さない直鎖のアルキル基であることが好ましい。また、該アルキル基の炭素数は１〜１０であることが好ましく、１〜５であることがより好ましい。中でも特に、該アルキル基の炭素数が２であることが好ましく、具体的には、アクリロイルオキシエチルイソシアネート（ＡＯＩ）またはメタクリロイルオキシエチルイソシアネート（ＭＯＩ）が好ましい。
【００３２】
なお、本発明において「（メタ）アクリロイル基」とは、α位に水素原子が結合したアクリロイル基、またはα位にメチル基が結合したメタクリロイル基を意味する。「（メタ）アクリレート」とは、アクリレートまたはメタクリレートを意味し、「（メタ）アクリル酸」とは、アクリル酸またはメタクリル酸を意味する。
【００３３】
本発明の組成物は、組成物中に０．０１〜１０ｐｐｍの三級アミン塩酸塩を含有する。三級アミン塩酸塩の含有量は、組成物の保管時の安定性および利用時の安定性を劣化させる詳細不明の不純物の含有量と相関関係を有している。したがって、組成物中に含まれる三級アミン塩酸塩は、組成物の保管時の安定性および利用時の安定性を示す指標として機能する。また、三級アミン塩酸塩は、組成物中において重合防止剤としても機能する。しかも、三級アミン塩酸塩は、本実施形態の組成物を用いて不飽和化合物を製造しても、着色成分を生成しない化合物である。
【００３４】
組成物に含まれる三級アミン塩酸塩としては、例えば、種々のトリアルキルアミン塩酸塩、窒素原子に結合した２つまたは３つのアルキル基が互いに結合して環状構造を形成している化合物（環状構造の中に、酸素、硫黄、他の窒素原子などを有していてもよい。）の塩酸塩、窒素原子に結合している基の１つが芳香環基であるアミン（例えば、Ｎ，Ｎ−ジアルキルアニリン、Ｎ，Ｎ−ジアルキルアミノピリジン等）の塩酸塩などが挙げられる。
これらの三級アミン塩酸塩の中でも、トリエチルアミン塩酸塩やトリプロピルアミン塩酸塩などのトリアルキルアミン塩酸塩、テトラメチルエチレンジアミン塩酸塩を用いることが好ましい。その中でも特に、不飽和イソシアネート化合物の合成過程において、容易に副生させることができるトリエチルアミン塩酸塩を用いることが好ましい。
上記の三級アミン塩酸塩は、単独で用いてもよいし、２種以上を組み合わせて用いてもよい。
【００３５】
三級アミン塩酸塩の含有量を０．０１ｐｐｍ未満にするには、後述する精製工程を長時間行う必要があり、生産性が低下する。したがって、組成物中に含まれる三級アミン塩酸塩の含有量を０．０１ｐｐｍ以上とする。
また、組成物中の三級アミン塩酸塩の含有量は０．１ｐｐｍ以上であることが好ましい。組成物中に含まれる三級アミン塩酸塩の含有量を、０．１ｐｐｍ以上とすることで、三級アミン塩酸塩の重合防止剤として機能が十分に得られる。したがって、組成物が重合防止剤を含む場合、重合防止剤の使用量をより一層抑制できる。例えば、組成物が重合防止剤として、不飽和化合物を製造する際に着色成分を生成するハイドロキノン等を含む場合、三級アミン塩酸塩の含有量を０．１ｐｐｍ以上とすることで、ハイドロキノンの使用量を効果的に低減できる。よって、本実施形態の組成物を用いて製造した不飽和化合物が、重合防止剤に起因する着色成分によって着色されることを防止できる。
【００３６】
一方、組成物中に含まれる三級アミン塩酸塩の含有量が１０ｐｐｍを超えると、上記の詳細不明の不純物が十分に除去されていないため、保管時の安定性および／または利用時の安定性が不充分となる。組成物中に含まれる三級アミン塩酸塩の含有量は、保管時の安定性および利用時の安定性を高める効果をより一層向上させるために、８ｐｐｍ以下であることが好ましく、５ｐｐｍ以下であることがより好ましい。
【００３７】
本発明の組成物は、本発明の効果を損なわない範囲で、不飽和イソシアネート化合物と三級アミン塩酸塩の他に、添加物を含有していてもよい。
添加物としては、例えば、ハイドロキノン等の重合防止剤が挙げられる。
【００３８】
「組成物の製造方法」
本実施形態の組成物の製造方法は、不飽和イソシアネート化合物と、１０ｐｐｍ超の三級アミン塩酸塩とを含む混合物を製造する工程と、混合物を精製して、三級アミン塩酸塩の含有量が０．０１〜１０ｐｐｍである組成物とする精製工程とを含む。
【００３９】
「混合物を製造する工程」
混合物に含まれる不飽和イソシアネート化合物としては、上記のものが挙げられ、特に、アクリロイルオキシエチルイソシアネートまたはメタクリロイルオキシエチルイソシアネートであることが好ましい。
また、混合物に含まれる三級アミン塩酸塩としては、上記のものが挙げられ、特に、トリエチルアミン塩酸塩であることが好ましい。
【００４０】
混合物を製造する工程は、不飽和イソシアネート化合物を合成するとともに三級アミン塩酸塩が副生される工程を有することが好ましい。
この場合、混合物を製造する工程において、三級アミン塩酸塩が副生される不飽和イソシアネート化合物の合成方法を用いて合成された粗不飽和イソシアネート化合物（精製前のもの）を製造してもよいし、粗不飽和イソシアネート化合物の精製途中のものであって１０ｐｐｍ超の三級アミン塩酸塩を含むものを製造してもよい。
【００４１】
三級アミン塩酸塩が副生される工程としては、従来公知の方法を用いることができ、特に限定されるものではなく、例えば、不飽和イソシアネート化合物の合成方法に含まれる以下に示す最終工程が挙げられる。
下記一般式（１）で表されるイソシアナト基を有する３−クロロプロピオン酸エステル誘導体を生成し、これをトリアルキルアミンの存在下で脱塩化水素する。このことにより、下記一般式（２）で表されるイソシアナト基を有する（メタ）アクリル酸エステル誘導体（不飽和イソシアネート化合物）が得られる。
【００４２】
Ｃｌ−ＣＨ2−ＣＨＲ1−ＣＯＯ−Ｒ2−ＮＣＯ・・・（１）
ＣＨ2＝ＣＲ1−ＣＯＯ−Ｒ2−ＮＣＯ・・・（２）
（一般式（１）および一般式（２）において、Ｒ1は、水素原子またはメチル基を示し、Ｒ2は、炭素数１〜１０の直鎖または分岐した構造を有するアルキレン基、または、炭素数３〜６のシクロアルキレン基の前後に炭素数０〜３のアルキレン基を有する鎖状の炭化水素基を示す。）
【００４３】
この製造方法では、上記一般式（２）で表される不飽和イソシアネート化合物が生成される際に、三級アミン塩酸塩であるトリアルキルアミン塩酸塩が副生する。トリアルキルアミンとして、トリエチルアミンを用いた場合、上記一般式（２）で表される不飽和イソシアネート化合物が生成される際にトリエチルアミン塩酸塩が副生する。
【００４４】
また、混合物を製造する工程は、不飽和イソシアネート化合物と、三級アミン塩酸塩とを混合することにより、混合物中における三級アミン塩酸塩の含有量を１０ｐｐｍ超とする方法であってもよい。
この場合、不飽和イソシアネート化合物として、三級アミン塩酸塩が副生される合成方法を用いて合成したものを用いてもよいし、三級アミン塩酸塩が副生しない合成方法を用いて合成したものを用いてもよいし、両者を混合して用いてもよい。また、不飽和イソシアネート化合物として、合成された粗不飽和イソシアネート化合物（精製前のもの）を用いてもよいし、粗不飽和イソシアネート化合物の精製途中のものを用いてもよいし、精製後の不飽和イソシアネート化合物を用いてもよい。
【００４５】
三級アミン塩酸塩が副生されない不飽和イソシアネート化合物の製造方法としては、従来公知の方法を用いることができ、特に限定されるものではなく、例えば、特開昭５４−００５９２１号公報に記載の方法、２−アミノアルキル（メタ）アクリレート塩酸塩などの（メタ）アクリル酸とアミノアルコールとの塩を、ホスゲンと反応させて合成する方法などが挙げられる。
【００４６】
不飽和イソシアネート化合物と、三級アミン塩酸塩とを混合する場合、混合物中の三級アミン塩酸塩の含有量は１０ｐｐｍ超であればよい。混合物中の三級アミン塩酸塩の含有量は、後述する精製工程において、三級アミン塩酸塩とともに詳細不明の不純物をより効果的に除去するために、１００ｐｐｍ以上であることが好ましい。また、混合物中の三級アミン塩酸塩の含有量は、後述する精製工程を容易にするために、３００ｐｐｍ以下であることが好ましく、２５０ｐｐｍ以下であることがより好ましい。
【００４７】
「精製工程」
本実施形態においては、このようにして得られた不飽和イソシアネート化合物と１０ｐｐｍ超の三級アミン塩酸塩とを含む混合物を精製して、三級アミン塩酸塩の含有量が０．０１〜１０ｐｐｍである組成物とする（精製工程）。精製工程は、三級アミン塩酸塩の含有量が０．１〜１０ｐｐｍである組成物とする工程であってもよい。
混合物を精製する方法は、三級アミン塩酸塩の含有量が０．０１〜１０ｐｐｍである組成物が得られる方法であればよく、生産性の面で、蒸留法を用いることが好ましい。
【００４８】
蒸留法では、三級アミン塩酸塩の含有量が０．０１〜１０ｐｐｍである組成物を得るために、混合物の加熱を開始してから混合物の蒸気温度が安定した一定の温度となるまでの間に蒸発した初留分の除去量を調節することが好ましい。具体的には、混合物の加熱の開始後、所定の間隔で留出液を採取して、留出液中の三級アミン塩酸塩の濃度を測定する。そして、留出液中の三級アミン塩酸塩の濃度が予め決定した所定の濃度以下となるまでの留出液を、初留分として除去することが好ましい。このことにより、三級アミン塩酸塩の含有量が０．０１〜１０ｐｐｍである組成物が得られる。初留分の除去量は、三級アミン塩酸塩の含有量を１０ｐｐｍ以下にするために、４％以上であることが好ましい。
【００４９】
混合物を精製する方法としては、２種類以上の精製方法を組み合わせてもよい。具体的には、例えば、蒸留法の前および／または後に濾過法などを行ってもよい。
濾過法を用いる場合、混合物の温度および／または濾過に用いるフィルターの種類を変えることにより、三級アミン塩酸塩の除去量を調整できる。具体的には、冷却した混合物を濾過する、および／または目開きの小さいフィルターを用いることによって、三級アミン塩酸塩の除去量を多くすることができる。
【００５０】
精製工程において蒸留法を用いる場合、混合物の加熱を開始する前に、混合物に重合防止剤を添加してもよい。混合物の加熱を開始する前に、混合物に重合防止剤を添加することで、蒸留に伴う温度上昇によって、不飽和イソシアネート化合物が重合してゲル化することを防止できる。
混合物に添加した重合防止剤は、蒸留を行うことにより一部除去される。蒸留後に組成物中に残留する重合防止剤は、組成物の保管中および輸送中に組成物がゲル化することを防止し、組成物の保管時の安定性の向上に寄与する。重合防止剤は、必要に応じて、蒸留後に得られた組成物に添加してもよい。
【００５１】
重合防止剤の具体例としては、ハイドロキノン、メトキシハイドロキノン、カテコール、ｐ−ｔｅｒｔ−ブチルカテコール、クレゾール、２，６−ジターシャリーブチル−４−メチルフェノール（ＢＨＴ）、２、４、６−トリ−ｔｅｒｔ−ブチルフェノール等が挙げられる。
【００５２】
［不飽和化合物の製造方法］
本発明の不飽和化合物の製造方法は、上記のいずれかの組成物と、活性水素を有する化合物とを混合し、組成物に含まれる不飽和イソシアネート化合物と活性水素を有する化合物とを反応させて不飽和化合物を得る工程を含む。
【００５３】
本実施形態において、不飽和化合物の材料として使用する組成物中に含まれる不飽和イソシアネート化合物は、特に限定されるものではなく、不飽和化合物の構造に応じて適宜選択できる。
また、活性水素を有する化合物における活性水素は、窒素原子、酸素原子、硫黄原子等に結合した水素原子であり、炭素原子に結合した水素原子と比較して高い反応性を示す。活性水素を有する化合物は、特に限定されるものではなく、不飽和化合物の構造に応じて適宜選択できる。
例えば、活性水素を有する化合物として、水酸基、メルカプト基、アミノ基（環状アミン、アミド、イミドを含む）、カルボキシル基等の活性水素含有基を有する化合物を用いた場合、以下に示す反応により、以下に示す反応生成物（不飽和化合物）が得られる。
【００５４】
組成物に含まれる不飽和イソシアネート化合物と水酸基を有する化合物とを反応させると、不飽和イソシアネート化合物のイソシアナト基と水酸基とが反応して、不飽和ウレタン化合物が生成する。本実施形態において、不飽和ウレタン化合物は、分子内にエチレン性不飽和結合およびウレタン結合を含む化合物を意味する。
組成物に含まれる不飽和イソシアネート化合物とメルカプト基を有する化合物とを反応させると、不飽和イソシアネート化合物のイソシアナト基とメルカプト基とが反応して、不飽和チオウレタン化合物が生成する。本実施形態において、不飽和チオウレタン化合物は、分子内にエチレン性不飽和結合およびチオウレタン結合を含む化合物を意味する。
【００５５】
組成物に含まれる不飽和イソシアネート化合物とアミノ基を有する化合物とを反応させると、不飽和イソシアネート化合物のイソシアナト基とアミノ基とが反応して、不飽和ウレア化合物が生成する。本実施形態において、不飽和ウレア化合物は、分子内にエチレン性不飽和結合およびウレア結合を含む化合物を意味する。
組成物に含まれる不飽和イソシアネート化合物とカルボキシル基を有する化合物とを反応させると、不飽和イソシアネート化合物のイソシアナト基とカルボキシル基とが反応して、不飽和アミド化合物が生成する。本実施形態において、不飽和アミド化合物は、分子内にエチレン性不飽和結合およびアミド結合を含む化合物を意味する。
【００５６】
水酸基を有する化合物としては、例えばエタノール、ｎ−もしくはｉｓｏ−プロパノール、ブタノール、もしくは異性体、ペンタノール、ヘキサノール、オクタノール、デカノール等の脂肪族アルコール化合物；フェノール、クレゾール、ｐ−ノニルフェノール、サリチル酸メチル等のフェノール化合物；エチレングリコール、ジエチレングリコール、プロピレングリコール、テトラメチレンジオール、ネオペンチルグリコール、１，６−ヘキサンジオール、グリセリン、トリメチロールエタン、トリメチロールプロパン、ブタントリオール、ペンタエリスリトール、ジペンタエリスリトール、トリペンタエリスリトール、ソルビトール、ヘキサントリオール、トリグリセロール、ポリエチレングリコール、ポリプロピレングリコール、エチレンオキサイドとプロピレンオキサイドの共重合体、トリス（２−ヒドロキシエチル）イソシアヌレート、シクロヘキサンジオール、シクロオクタンジオール、シクロヘキサンジメタノール、ヒドロキシプロピルヘキサノール、トリシクロ［５，２，３，０２,６］デカンジメタノール、ジシクロヘキサンジオール等の脂肪族ポリオール；ジヒドロキシナフタレン、ジヒドロキシベンゼン、ビスフェノール−Ａ、ビスフェノール−Ｆ、ピロガロール、キシレングリコール、ビスフェノール−Ａ（２−ヒドロキシエチルエーテル）等の芳香族ポリオール；ジブロモネオペンチルグリコール等のハロゲン化ポリオール；水酸基含有エポキシ樹脂；フェノキシ樹脂；ポリビニルアルコール、ヒドロキシエチル（メタ）アクリレートの（共）重合体等の高分子ポリオール；フタル酸、ピロメリット酸、トリメリット酸、アジピン酸、ダイマー酸等の有機酸と前記ポリオールとの末端水酸基含有反応生成物；前記ポリオールとアルキレンオキサイド（エチレンオキサイド、プロピレンオキサイド等）との付加反応生成物；ヒドロキシエチルセルロース、ニトロセルロース等のグルコース誘導体；ペンタエリスリトールのカルボン酸（ギ酸、酢酸、安息香酸等）オルトエステルのような複素環を含むアルコール類；２−メルカプトエタノールのように水素基とメルカプト基を同時にもつもの；ジメチルケトンオキシム、ジエチルケトンオキシム、メチルエチルケトンオキシム等のオキシム系化合物；等が挙げられる。
水酸基を有する化合物としては、上記の中でも、ポリオールが好ましく、脂肪族ポリオールがより好ましい。
【００５７】
メルカプト基を有する化合物としては、例えば、１−ブタンチオール、１−ペンタンチオール、１−オクタンチオール、１−ドデカンチオール、ｎ−オクタンデカンチオール、α−トルエンチオール、２−ベンズイミダゾールチオール、２−チアゾリン−２−チオール、２−メチル−２−プロパンチオール、Ｏ−アミノチオフェノール等のモノチオール；ヘキサンジチオール、デカンジチオール、１，４−ブタンジオールビスチオプロピオネート、１，４−ブタンジオールビスチオグリコレート、エチレングリコールビスチオグリコレート、エチレングリコールビスチオプロピオネート、トリメチロールプロパントリスチオグリコレート、トリメチロールプロパントリスチオプロピオネート、トリメチロールプロパントリス（３−メルカプトブチレート）、ペンタエリスリトールテトラキスチオグリコレート、ペンタエリスリトールテトラキスチオプロピオネート、トリメルカプトプロピオン酸トリス（２−ヒドロキシエチル）イソシアヌレート、１，４−ジメチルメルカプトベンゼン、２，４，６−トリメルカプト−ｓ−トリアジン、２−（Ｎ，Ｎ−ジブチルアミノ）−４，６−ジメルカプト−ｓ−トリアジン、テトラエチレングリコールビス３−メルカプトプロピオネート、トリメチロールプロパントリス３−メルカプトプロピオネート、トリス（３−メルカプトプロピニルオキシエチル）イソシアヌレート、ペンタエリスリトールテトラキス３−メルカプトプロピオネート、ジペンタエリスリトールテトラキス３−メルカプトプロピオネート、１，４−ビス（３−メルカプトブチリルオキシ）ブタン、１，３，５−トリス（３−メルカブトブチルオキシエチル）−１，３，５−トリアジン−２，４，６（１Ｈ，３Ｈ，５Ｈ）−トリオン、ペンタエリスリトールテトラキス（３−メルカプトブチレート）等の脂肪族ポリチオール；等が挙げられる。
メルカプト基を有する化合物としては、上記の中でも、ポリチオールが好ましく、脂肪族ポリチオールがより好ましい。
【００５８】
アミノ基を有する化合物としては、ブチルアミン、ヘキシルアミン、アニリン等のモノアミン；ジエチレントリアミン、トリエチレンテトラミン、１，３−または１，４−ビスアミノメチルシクロヘキサン、イソホロンジアミン、ヘキサメチレンジアミン、ビス（４−アミノシクロヘキシル）メタン等の脂肪族ポリアミン；ｍ−またはｐ−キシリレンジアミン、ビス（４−アミノフェニル）メタン、２，４−または２，６−トリレンジアミン等芳香族ポリアミン；キトサンのようなグリコサミン類；ビス（３−アミノプロピル）ポリジメチルシクロキサン、ビス（３−アミノプロピル）ポリジフェニルシロキサン等のシリコーン化合物；イミダゾール、ε−カプロラクタム、フタル酸イミド等の複素環化合物；アミド類；イミド類；２−［（３，５−ジメチルピラゾリル）カルボニルアミノ］エチルメタクリレート、３，５−ジメチルピラゾール等が挙げられる。
アミノ基を有する化合物としては、上記の中でも、ポリアミンが好ましく、脂肪族ポリアミンがより好ましい。
【００５９】
カルボキシル基を有する化合物としては、酢酸、プロピオン酸、デカン酸等のモノカルボン酸；こはく酸、アジピン酸、ダイマー酸、フタル酸、イソフタル酸、テレフタル酸、トリメリット酸、ピロメリット酸等の脂肪族・芳香族ポリカルボン酸；ポリアミック酸、アクリル酸の（共）重合物等の高分子ポリカルボン酸等が挙げられる。
カルボキシル基を有する化合物としては、上記の中でも、ポリカルボン酸が好ましく、脂肪族・芳香族ポリカルボン酸がより好ましい。
【００６０】
さらに、活性水素を有する化合物としては、上記の活性水素を有する化合物のフッ素置換体、塩素置換体等のハロゲン置換体を使用してもよい。これらはそれぞれ単独で用いてもよいし、２種以上を混合して用いてもよい。
活性水素を有する化合物としては、上記の中でも、汎用性の点で、ポリオール、ポリチオール、ポリアミンまたはポリカルボン酸であることが好ましく、ポリオールが特に好ましい。
【００６１】
本発明の組成物に含まれる不飽和イソシアネート化合物と活性水素を有する化合物との反応において、不飽和イソシアネート化合物と活性水素を有する化合物との使用割合は、イソシアナト基／活性水素の比を考慮して設定される。
イソシアナト基／活性水素の比は、従来、不飽和イソシアネート化合物と活性水素を有する化合物との反応において適用されている比と同様であってよい。イソシアナト基／活性水素の比は、活性水素を有する化合物の種類によって異なる。例えば、活性水素を有する化合物がモノアルコール、ジオール等である場合、イソシアナト基／活性水素の比はほぼ１／１とされることが多い。活性水素を有する化合物が高分子ポリオール等である場合、前記の比よりもイソシアナト基の比率が少ないのが普通であり、例えばイソシアナト基／活性水素＝０．０１／１〜０．５／１とされることが多い。
【００６２】
本発明の組成物に含まれる不飽和イソシアネート化合物と活性水素を有する化合物は、反応触媒の存在下で反応させてもよい。反応触媒の添加量によって反応速度を調節することができる。
反応触媒としては、公知の反応触媒を用いることができる。反応触媒の具体例としては、ジブチル錫ジラウレート、ナフテン酸銅、ナフテン酸コバルト、ナフテン酸亜鉛、トリエチルアミン、１，４−ジアザビシクロ［２．２．２］オクタン、２，６，７−トリメチル−１，４−ジアザビシクロ［２．２．２］オクタン、ジルコニウムアセチルアセトナート、チタンジイソプロポキシビス（エチルアセトアセテート）、ビスマストリス（２−エチルヘキサノエート）と２−エチルヘキサン酸の混合物、等が挙げられる。これらの反応触媒は、１種単独で用いてもよいし、２種以上を組み合わせて用いてもよい。
【００６３】
反応触媒の使用量は、不飽和イソシアネート化合物（１００質量％）に対して０．０２５〜２．５質量％であることが好ましく、０．０５〜２質量％がより好ましい。反応触媒の添加量が０．０２５質量％以上の場合、反応性が著しく低下する場合が少ない。反応触媒の添加量が２．５質量％以下の場合、反応時に副反応が起きる可能性が少ない。
【００６４】
本発明の組成物に含まれる不飽和イソシアネート化合物と活性水素を有する化合物とを反応させる際の反応温度は、−１０〜１００℃であることが好ましく、０〜８０℃がより好ましい。
【００６５】
本発明の組成物に含まれる不飽和イソシアネート化合物と活性水素を有する化合物とを反応させる際には、必要に応じて、重合防止剤を添加してもよい。重合防止剤としては、一般に用いられているものを用いることができ、例えば、フェノール系化合物、ヒドロキノン系化合物などを使用することができる。重合防止剤の具体例としては、ハイドロキノン、メトキシハイドロキノン、カテコール、ｐ−ｔｅｒｔ−ブチルカテコール、クレゾール、２，６−ジターシャリーブチル−４−メチルフェノール（ＢＨＴ）、２、４、６−トリ−ｔｅｒｔ−ブチルフェノール等が挙げられる。
その他、前記反応に際し、目的に応じて、公知の光安定剤、紫外線吸収剤、酸化防止剤、染料充填剤、反応性希釈剤等の種々の物質を添加してもよい。
【００６６】
このようにして得られた本実施形態の不飽和化合物は、塗料・コーティング、粘・接着剤、フォトレジスト、コンタクトレンズ、固体電解質、生理活性物質の固体化等、各種の分野の材料として好ましく用いられる。
【００６７】
［不飽和化合物］
本発明の不飽和化合物は、上記のいずれかの不飽和化合物の製造方法を用いて製造された反応生成物である。
反応生成物としては、例えば、不飽和ウレタン化合物、不飽和チオウレタン化合物、不飽和ウレア化合物、または不飽和アミド化合物が挙げられる。
【００６８】
本実施形態の組成物は、不飽和イソシアネート化合物と、０．０１〜１０ｐｐｍの三級アミン塩酸塩とを含有するものであるため、保管時の安定性および利用時の安定性に優れる。このため、重合防止剤を大量に含む必要はない。よって、本実施形態の組成物を用いて製造した不飽和化合物が、重合防止剤に起因する着色成分によって着色されることを防止できる。
【００６９】
本実施形態の組成物の製造方法は、不飽和イソシアネート化合物と、１０ｐｐｍ超の三級アミン塩酸塩とを含む混合物を製造する工程と、混合物を精製して、三級アミン塩酸塩の含有量が０．０１〜１０ｐｐｍである組成物とする精製工程を含む。したがって、混合物に含まれる保管時の安定性および利用時の安定性を劣化させる詳細不明の不純物は、精製工程において、過剰な三級アミン塩酸塩とともに十分に除去される。その結果、上記の詳細不明の不純物が少なく、保管時の安定性および利用時の安定性に優れる本発明の組成物が得られる。
【００７０】
本実施形態の不飽和化合物の製造方法は、本実施形態の組成物と、活性水素を有する化合物とを混合し、組成物に含まれる不飽和イソシアネート化合物と活性水素を有する化合物とを反応させて反応生成物（不飽和化合物）を得る工程を含む。よって、製造中に反応生成物の急激な粘度上昇やゲル化が生じにくく、優れた生産性が得られる。また、例えば、組成物に含まれる不飽和イソシアネート化合物と活性水素を有する化合物とを、従来よりも高い温度で反応させて反応速度を高めることができ、生産性を向上させることができる。
また、本実施形態の不飽和化合物は、本実施形態の不飽和化合物の製造方法を用いて製造された反応生成物であるので、製造中に反応生成物の急激な粘度上昇やゲル化が生じにくく、優れた生産性を有する。
【実施例】
【００７１】
以下、本発明を実施例と比較例により具体的に説明する。なお、以下に示す実施例は、本発明の内容の理解をより容易にするためのものであり、本発明は、これらの実施例のみに制限されるものではない。
「組成物の製造」
以下に示す方法により混合物を製造（混合物を製造する工程）し、以下に示す方法により混合物を精製（精製工程）して、表１に示すＡＯＩ１〜ＡＯＩ５および表２に示すＭＯＩ１〜ＭＯＩ５の組成物を得た。
【００７２】
「混合物を製造する工程」
ＡＯＩ１〜ＡＯＩ５については、混合物を製造する工程として、下記一般式（５）で表されるアクリロイルオキシエチルイソシアネート（ＡＯＩ）を合成するとともに三級アミン塩酸塩であるトリエチルアミン塩酸塩が副生される工程を有する以下に示す工程を行った。
【００７３】
【化１】
0006529156.tif 000002
【００７４】
【化２】
0006529156.tif 000003
【００７５】
まず、アクリル酸とエタノールアミンとの塩である一般式（３）で示される２−アミノエチルアクリレート塩酸塩を生成した。次に、得られた２−アミノエチルアクリレート塩酸塩をホスゲンと反応させて、一般式（４）で示されるイソシアナト基を有する３−クロロプロピオン酸エステル誘導体を生成した。次に、得られた３−クロロプロピオン酸エステル誘導体を、トリエチルアミン（ＴＥＡ）の存在下で脱塩化水素し、粗ＡＯＩ（混合物）を得た。
【００７６】
この製造方法では、粗ＡＯＩが生成される際に、トリエチルアミン塩酸塩（ＴＥＡ塩酸塩）が副生する。このようにして得られた粗ＡＯＩ（混合物）に含まれるＴＥＡ塩酸塩の含有量を、後述する方法により測定した。その結果、粗ＡＯＩ中には、約２４０ｐｐｍのＴＥＡ塩酸塩が含まれていた。
【００７７】
「精製工程」
次に、粗ＡＯＩ（混合物）５００ｇを、蒸留法を用いて精製し、表１に示すように初留分の除去量（（除去量（ｇ）／混合物量（ｇ））×１００（％））を変化させることにより、ＴＥＡ塩酸塩と上記一般式（５）で表されるアクリロイルオキシエチルイソシアネート（ＡＯＩ（沸点２００℃））とを含有するＡＯＩ１〜ＡＯＩ５の組成物を得た。
なお、ＡＯＩ１〜ＡＯＩ５の組成物を得るための蒸留は、蒸留装置の内温を６２〜６７℃、圧力を０．７ｋＰａとして行った。
【００７８】
「混合物を製造する工程」
ＭＯＩ１〜ＭＯＩ５については、以下に示すように、下記一般式（７）で表されるメタクリロイルオキシエチルイソシアネート（ＭＯＩ）を合成する際に三級アミン塩酸塩が副生されない方法を用いて合成し、混合物を製造する工程として、ＭＯＩと、トリエチルアミン塩酸塩とを混合する工程を有する以下に示す工程を行った。
【００７９】
【化３】
0006529156.tif 000004
【００８０】
【化４】
0006529156.tif 000005
【００８１】
まず、メタクリル酸とエタノールアミンとの塩である一般式（６）で示される２−アミノエチルメタクリレート塩酸塩を生成した。次に、得られた２−アミノエチルメタクリレート塩酸塩をホスゲンと反応させて、粗ＭＯＩを得た。
その後、得られた粗ＭＯＩに、トリエチルアミン塩酸塩（ＴＥＡ塩酸塩）を添加して混合し、２５０ｐｐｍのＴＥＡ塩酸塩を含む混合物を得た。
【００８２】
「精製工程」
次に、ＴＥＡ塩酸塩と粗ＭＯＩとの混合物５００ｇを、蒸留法を用いて精製し、表２に示すように初留分の除去量（（除去量（ｇ）／混合物量（ｇ））×１００（％））を変化させることにより、ＴＥＡ塩酸塩と上記一般式（７）で表されるメタクリロイルオキシエチルイソシアネート（ＭＯＩ（沸点２１１℃））とを含有するＭＯＩ１〜ＭＯＩ５の組成物を得た。
なお、ＭＯＩ１〜ＭＯＩ５の組成物を得るための蒸留は、蒸留装置の内温を７５〜７８℃、圧力を０．７ｋＰａとして行った。
【００８３】
このようにして得られたＭＯＩ１〜ＭＯＩ５およびＡＯＩ１〜ＡＯＩ５の組成物について、純度、色相、粘度、組成物中のトリエチルアミン塩酸塩（ＴＥＡ塩酸塩）の含有量を、以下の手順で測定した。その結果を表１および表２に示す。
【００８４】
【表１】
0006529156.tif 000006
【００８５】
【表２】
0006529156.tif 000007
【００８６】
＜純度＞
純度については、ガスクロマトグラフィー（ＧＣ）分析により各成分を分離し、内部標準法によりＭＯＩもしくはＡＯＩの含有量（質量（ｗｔ／ｗｔ）％）を定量した。
【００８７】
＜色相＞
色相については、標準色度液を調製し、比色管を用いて判定した。
＜粘度＞
試料の２５℃での動粘度（ｃｍ２／ｓｅｃ）を、ウベローデ式粘度計にて測定した。その測定値に相対密度（ＡＯＩ：１．１３ｇ／ｃｍ３、ＭＯＩ：１．０９６ｇ／ｃｍ３）を乗じて粘度（ｍＰａ・ｓｅｃ）を算出した。
【００８８】
＜ＴＥＡ塩酸塩＞
規定量の試料（組成物）を、ポリテトラフルオロエチレン（ＰＴＦＥ）メンブランフィルター（目開き０．５μｍ）を装着した濾過装置に注入し、圧力３０ｋＰａにて吸引濾過して不溶成分（固形分）を除去した。得られた濾液を、ガスクロマトグラフィーを用いて、以下に示す条件で各成分を分離し、内部標準法によりトリエチルアミン塩酸塩の含有量（ｐｐｍ（質量基準））を測定した。
【００８９】
（ガスクロマトグラフィーの条件）
カラム：内径０．３２ｍｍ、長さ３０ｍ、液相膜厚１．０μｍ（Ｊ＆ＷＳｃｉｅｎｔｉｆｉｃ社製ＤＢ−１）
カラム温度：初期温度５０℃、その後１０℃／分で昇温、最終温度３００℃（１５分間)
注入口温度：３００℃
検出器温度：３００℃
検出器：水素炎イオン化検出器
キャリヤーガス：ヘリウム
流量（カラム）：１．２ｍｌ／分
【００９０】
表１および表２に示すとおり、純度、色相、粘度については、ＭＯＩ１〜ＭＯＩ５及びＡＯＩ１〜ＡＯＩ５の組成物において大幅な差異は見られなかった。一方、トリエチルアミン塩酸塩（ＴＥＡ塩酸塩）の含有量については、ＭＯＩ１〜ＭＯＩ５およびＡＯＩ１〜ＡＯＩ５の間で明らかな差異が見られた。
【００９１】
［実施例１〜５、比較例１：ＭＯＩ保管試験および不飽和ウレタン化合物の合成］
表２に示すＭＯＩ１〜５のいずれかに、重合防止剤として２，６−ジターシャリーブチル−４−メチルフェノール（ＢＨＴ）を表３に示す添加量で添加し、夏季を想定した保管条件である４５℃で１４日間保管し、以下に示す方法により外観評価を行った。その結果を表３に示す。
【００９２】
「外観評価」
○：変化なし。
×：重合が生じた（ゲル化した）。
【００９３】
上記保管処理を行ったＭＯＩ１〜５のいずれかを７７．５ｇと、ポリエチレングリコール（数平均分子量６６０）の１６５ｇとを、撹拌機、還流冷却管、温度計を備えた容量５００ｍＬの四つ口フラスコに仕込み、温度を８０℃に保って５時間反応させて不飽和ウレタン化合物を合成した。
得られた不飽和ウレタン化合物の２５℃での粘度（Ｐａ・ｓｅｃ）を、ＳＶ型（音叉型振動式）粘度計（Ａ＆Ｄ（エーアンドデイ）社製、ＳＶ−１０型）を用いて測定した。その結果を表３に示す。
【００９４】
【表３】
0006529156.tif 000008
【００９５】
表３に示すように、トリエチルアミン（ＴＥＡ）塩酸塩の含有量が０．０１〜１０ｐｐｍであるＭＯＩ１〜４を用いた実施例１〜５では、保管後の評価結果が全て○となり、安定性が良好であることが確認できた。
また、実施例１〜５では、それを原料として製造した不飽和ウレタン化合物の粘度が適正であり、大きな差はみられなかった。
【００９６】
これに対し、トリエチルアミン（ＴＥＡ）塩酸塩の含有量が１０ｐｐｍより高いＭＯＩ５を用いた比較例１では、保管後の評価結果が○となった。しかし、それを原料として不飽和ウレタン化合物を製造した場合にゲル化した。すなわち、比較例１では、ＢＨＴとトリエチルアミン（ＴＥＡ）塩酸塩とによる重合防止剤の効果により、夏季を想定した保管条件で保管しても変化は見られなかった。しかし、比較例１では、ＭＯＩ５に含まれている詳細不明の不純物によって、不飽和ウレタン化合物を製造した場合のゲル化が促進されたものと推定される。
【００９７】
表２および表３の結果から、ＭＯＩを含む組成物中のトリエチルアミン塩酸塩（ＴＥＡ塩酸塩）の含有量は、ＭＯＩを含む組成物を原料として不飽和ウレタン化合物を製造した場合の粘度上昇およびゲル化と相関があることが明らかとなった。
【００９８】
［実施例６〜１０、比較例２：ＡＯＩ保管試験および不飽和ウレタン化合物の合成］
表１に示すＡＯＩ１〜５のいずれかに、表４に示す添加量で実施例１と同様の重合防止剤（ＢＨＴ）を添加し、実施例１と同様にして保管し、評価した。その結果を表４に示す。
【００９９】
上記保管処理を行ったＡＯＩ１〜５のいずれかを７０．５ｇと、ポリエチレングリコール（数平均分子量６６０）の１６５ｇとを、撹拌機、還流冷却管、温度計を備えた容量５００ｍＬの四つ口フラスコに仕込み、温度を８０℃に保って５時間反応させて不飽和ウレタン化合物を合成し、室温で１週間保管し、以下に示す方法により外観評価を行った。その結果を表４に示す。
「外観評価」
○：変化なし。
×：重合が生じた（粘度上昇および／またはゲル化した）。
【０１００】
【表４】
0006529156.tif 000009
【０１０１】
表４に示すように、トリエチルアミン（ＴＥＡ）塩酸塩の含有量が０．０１〜１０ｐｐｍであるＡＯＩ１〜４を用いた実施例６〜１０では、保管後の評価結果が全て○となり、安定性が良好であることが確認できた。
また、実施例６〜１０では、それを原料として製造した不飽和ウレタン化合物を室温で１週間保管しても、ゲル化しなかった。
【０１０２】
これに対し、トリエチルアミン（ＴＥＡ）塩酸塩の含有量が１０ｐｐｍより高いＡＯＩ５を用いた比較例２では、保管後の評価結果が○となった。しかし、それを原料として不飽和ウレタン化合物を製造した場合にゲル化した。すなわち、比較例２では、ＢＨＴとトリエチルアミン（ＴＥＡ）塩酸塩とによる重合防止剤の効果により、夏季を想定した保管条件で保管しても変化は見られなかった。しかし、比較例２では、ＡＯＩ５に含まれている詳細不明の不純物によって、不飽和ウレタン化合物を製造した場合のゲル化が促進されたものと推定される。
【０１０３】
表１および表４の結果から、ＡＯＩを含む組成物中のトリエチルアミン塩酸塩（ＴＥＡ塩酸塩）の含有量は、ＡＯＩを含む組成物を原料として不飽和ウレタン化合物を製造した場合の粘度上昇およびゲル化と相関があることが明らかとなった。
【０１０４】
［実施例１１、比較例３：不飽和ウレタン化合物の合成］
表１に示すＡＯＩ４またはＡＯＩ５を２７３ｇと、ペンタエリスリトールを７２．４ｇとを、撹拌機、還流冷却管、温度計を備えた容量５００ｍＬの四つ口フラスコに仕込み、重合防止剤として２，６−ジターシャリーブチル−４−メチルフェノール（ＢＨＴ）を５０ｐｐｍとなるように添加し、温度を８０℃に保って５時間反応させて不飽和ウレタン化合物を合成し、室温で１週間保管して実施例６と同様にして外観の評価を行った。
【０１０５】
その結果、トリエチルアミン（ＴＥＡ）塩酸塩の含有量が０．０１〜１０ｐｐｍであるＡＯＩ４を用いた実施例１１の不飽和ウレタン化合物では、着色やゲル化などの問題は見られなかった。
これに対し、トリエチルアミン（ＴＥＡ）塩酸塩の含有量が１０ｐｐｍより高いＡＯＩ５を用いた比較例３の不飽和ウレタン化合物は、粘度が高く、使用上支障をきたすものであった。
【０１０６】
［実施例１２、比較例４：不飽和ウレタン化合物の合成］
ＭＥＫオキシム（メチルエチルケトンオキシム）６１６ｇと、重合防止剤である２，６−ジターシャリーブチル−４−メチルフェノール（ＢＨＴ）０．１ｇとを、撹拌機、コンデンサ、温度計を備えた容量２Ｌのセパラブルフラスコに仕込み、１０℃に冷却した。続いて、セパラブルフラスコ内の温度を２０〜２５℃に調整しながら、表１に示すＡＯＩ４またはＡＯＩ５を４時間かけて９８８ｇ滴下した。ＡＯＩの滴下終了後に、セパラブルフラスコ内の温度を２５℃として２時間攪拌し、メタクリル酸２−（［１’−メチルプロピリデンアミノ］オキシカルボニルアミノ）エチルを合成し、室温で１週間保管して実施例６と同様にして外観の評価を行った。
【０１０７】
トリエチルアミン（ＴＥＡ）塩酸塩の含有量が０．０１〜１０ｐｐｍであるＡＯＩ４を用いた実施例１２の不飽和ウレタン化合物は、着色やゲル化などの問題は見られなかった。
これに対し、トリエチルアミン（ＴＥＡ）塩酸塩の含有量が１０ｐｐｍより高いＡＯＩ５を用いた比較例４の不飽和ウレタン化合物は、粘度が高く、使用上支障をきたすものであった。
【０１０８】
実施例１１、１２、比較例３、４の結果から、ＡＯＩを含む組成物中のトリエチルアミン塩酸塩（ＴＥＡ塩酸塩）の含有量は、それを原料として製造した不飽和ウレタン化合物の粘度と相関があることが明らかとなった。
【０１０９】
［実施例１３〜１５、比較例５：不飽和ウレア化合物の合成］
２−［（３，５−ジメチルピラゾリル）カルボニルアミノ］エチルメタクリレート６６．４ｇと３，５−ジメチルピラゾール７７．４ｇとを、撹拌機、還流冷却管、温度計を備えた容量５００ｍＬの四つ口フラスコに仕込み、温度を３５℃に保ち、表１に示すＡＯＩ１、３〜５のいずれかを１１１．５ｇ供給し、表５に示す添加量で実施例１と同様の重合防止剤（ＢＨＴ）を添加し、２時間反応させて不飽和ウレア化合物を合成した。
得られた不飽和ウレア化合物の２５℃での粘度（Ｐａ・ｓｅｃ）を実施例１と同様の手順で測定した。結果を表５に示す。
【０１１０】
【表５】
0006529156.tif 000010
【０１１１】
表５に示すように、ＡＯＩ１、３，４を用いた実施例１３〜１５では、適正な粘度の不飽和ウレア化合物が得られた。
これに対し、ＡＯＩ５を用いた比較例５では、不飽和ウレア化合物の製造中にゲル化した。
【０１１２】
［実施例１６〜１８、比較例６：不飽和ウレア化合物の合成］
２−［（３，５−ジメチルピラゾリル）カルボニルアミノ］エチルメタクリレート６６．４ｇと３，５−ジメチルピラゾール７７．４ｇとを、撹拌機、還流冷却管、温度計を備えた容量５００ｍＬの四つ口フラスコに仕込み、温度を３５℃に保ち、表２に示すＭＯＩ１、３〜５のいずれかを１２２．７ｇ供給し、表６に示す添加量で実施例１と同様の重合防止剤（ＢＨＴ）を添加し、２時間反応させて不飽和ウレア化合物を合成した。
得られた不飽和ウレア化合物を室温で１週間保管し、実施例６と同様の方法により外観評価した。結果を表６に示す。
【０１１３】
【表６】
0006529156.tif 000011
【０１１４】
表６に示すように、ＭＯＩ１、３，４を用いた実施例１６〜１８では、それを原料として製造した不飽和ウレア化合物を室温で１週間保管しても、ゲル化しなかった。
これに対し、ＭＯＩ５を用いた比較例６では、不飽和ウレア化合物の製造中に粘度が上昇した。
【０１１５】
［実施例１９〜２１、比較例７：不飽和アミド化合物の合成］
デカン酸１７７．３ｇとジブチル錫ジラウレート０．８ｇとを、撹拌機、還流冷却管、温度計を備えた容量５００ｍＬの四つ口フラスコに仕込み、温度を８０℃に保ち、表１に示すＡＯＩ１、３〜５のいずれかを１６９．４ｇ供給し、表７に示す添加量で実施例１と同様の重合防止剤（ＢＨＴ）を添加し、１２時間反応させて不飽和アミド化合物を合成した。
得られた不飽和アミド化合物の２５℃での粘度（Ｐａ・ｓｅｃ）を実施例１と同様の手順で測定した。結果を表７に示す。
【０１１６】
【表７】
0006529156.tif 000012
【０１１７】
表７に示すように、ＡＯＩ１、３，４を用いた実施例１９〜２１では、適正な粘度の不飽和アミド化合物が得られた。
これに対し、ＡＯＩ５を用いた比較例７では、不飽和アミド化合物の製造中にゲル化した。
【０１１８】
［実施例２２〜２４、比較例８：不飽和アミド化合物の合成］
デカン酸１７７．３ｇとジブチル錫ジラウレート０．８ｇとを、撹拌機、還流冷却管、温度計を備えた容量５００ｍＬの四つ口フラスコに仕込み、温度を８０℃に保ち、表２に示すＭＯＩ１、３〜５のいずれかを１８６．３ｇ供給し、表８に示す添加量で実施例１と同様の重合防止剤（ＢＨＴ）を添加し、１２時間反応させて不飽和アミド化合物を合成した。
得られた不飽和アミド化合物を室温で１週間保管し、実施例６と同様の方法により外観評価した。結果を表８に示す。
【０１１９】
【表８】
0006529156.tif 000013
【０１２０】
表８に示すように、ＭＯＩ１、３，４を用いた実施例２２〜２４では、それを原料として製造した不飽和アミド化合物を室温で１週間保管しても、ゲル化しなかった。
これに対し、ＭＯＩ５を用いた比較例８では、不飽和アミド化合物の製造中に粘度が上昇した。
【０１２１】
［実施例２５〜２７、比較例９：不飽和チオウレタン化合物の合成］
１−オクタンチオール１７７．３ｇを、撹拌機、還流冷却管、温度計を備えた容量５００ｍＬの四つ口フラスコに仕込み、表１に示すＡＯＩ１、３〜５のいずれかを１６９．４ｇ供給し、表９に示す添加量で実施例１と同様の重合防止剤（ＢＨＴ）を添加し、温度を８０℃に保ち、２４時間反応させて不飽和チオウレタン化合物を合成した。
得られた不飽和チオウレタン化合物の２５℃での粘度（Ｐａ・ｓｅｃ）を実施例１と同様の手順で測定した。結果を表９に示す。
【０１２２】
【表９】
0006529156.tif 000014
【０１２３】
表９に示すように、ＡＯＩ１、３，４を用いた実施例２５〜２７では、適正な粘度の不飽和チオウレタン化合物が得られた。
これに対し、ＡＯＩ５を用いた比較例９では、不飽和チオウレタン化合物の製造中にゲル化した。
【０１２４】
［実施例２８〜３０、比較例１０：不飽和チオウレタン化合物の合成］
１−オクタンチオール１７７．３ｇを、撹拌機、還流冷却管、温度計を備えた容量５００ｍＬの四つ口フラスコに仕込み、表２に示すＭＯＩ１、３〜５のいずれかを１８６．３ｇ供給し、表１０に示す添加量で実施例１と同様の重合防止剤（ＢＨＴ）を添加し、温度を８０℃に保ち、２４時間反応させて不飽和チオウレタン化合物を合成した。
得られた不飽和チオウレタン化合物を室温で１週間保管し、実施例６と同様の方法により外観評価した。結果を表１０に示す。
【０１２５】
【表１０】
0006529156.tif 000015
【０１２６】
表１０に示すように、ＭＯＩ１、３，４を用いた実施例２８〜３０では、それを原料として製造した不飽和チオウレタン化合物を室温で１週間保管しても、ゲル化しなかった。
これに対し、ＭＯＩ５を用いた比較例１０では、不飽和チオウレタン化合物の製造中に粘度が上昇した。
【０１２７】
以上の結果に示すとおり、不飽和イソシアネート化合物であるＭＯＩまたはＡＯＩと、トリエチルアミン塩酸塩とを含む組成物において、０．０１〜１０ｐｐｍのトリエチルアミン塩酸塩を含有するものでは、粘度上昇やゲル化を防止できることが確認できた。
また、組成物に含まれているトリエチルアミン塩酸塩の含有量を０．０１〜１０ｐｐｍとすることで、組成物を原料として不飽和化合物を製造する場合に、製造中に反応生成物の粘度が急激に上昇したりゲル化したりすることを防止できるとともに、製造した不飽和化合物のゲル化を防止できることが確認できた。